(57)【要約】【課題】基板の表面における可視光領域の光の反射率が高く、低抵抗性金属から成る導電体層をポストファイヤ法により形成することのできる高反射性セラミックス焼結体を用いた発光素子搭載用基板を提供する。【解決手段】原料粉体と、有機質バインダーとを混合したものを成形した後、焼成して成るセラミックス焼結体から成る基体を有する発光素子搭載用基板であって、原料粉体は、セラミックス原料と、セラミックス焼結体の内部において可視光領域の光の散乱を促進する散乱体とを含有し、セラミックス原料は、ホウ珪酸ガラス原料と、アルミナとを含有し、散乱体は、五酸化ニオビウム，酸化ジルコニウム，五酸化タンタル，酸化亜鉛から選択される少なくとも１種であり、発光素子搭載用基板は、その表面にセラミックス焼結体を焼成した後に形成した導電体層を備えることを特徴とする発光素子搭載用基板による。【選択図】図１
2009164309.tif 000002
【特許請求の範囲】
【請求項１】
原料粉体と、有機質バインダーとを混合したものを成形した後、焼成して成るセラミックス焼結体から成る基体を有する発光素子搭載用基板であって、
前記原料粉体は、セラミックス原料と、前記セラミックス焼結体の内部において可視光領域の光の散乱を促進する散乱体とを含有し、
前記セラミックス原料は、ホウ珪酸ガラス原料と、アルミナとを含有し、
前記散乱体は、五酸化ニオビウム，酸化ジルコニウム，五酸化タンタル，酸化亜鉛から選択される少なくとも１種であり、
前記発光素子搭載用基板は、その表面に前記セラミックス焼結体を焼成した後に形成した導電体層を備えることを特徴とする発光素子搭載用基板。
【請求項２】
前記導電体層は、焼成済み前記セラミックス焼結体の表面に導電ペーストを印刷して前記セラミックス焼結体の焼成温度以下の温度条件下において焼成したことを特徴とする請求項１に記載の発光素子搭載用基板。
【請求項３】
前記導電体層は、Ａｇ−Ｐｄ合金、Ａｇ−Ｐｔ合金、Ａｇ、Ａｕ、Ｃｕ、Ａｇ−Ｃｕ−Ｔｉ合金、Ａｇ−Ｃｕ−Ｚｒ合金から選択される少なくとも１種であることを特徴とする請求項１又は請求項２に記載の発光素子搭載用基板。
【請求項４】
前記基体は、プレス成形された平板体であることを特徴とする請求項１乃至請求項３のいずれか１項に記載の発光素子搭載用基板。
【請求項５】
前記基体は、その上面に発光素子を搭載するための凹部を少なくとも１つ備えることを特徴とする請求項１乃至請求項４のいずれか１項に記載の発光素子搭載用基板。
【請求項６】
請求項１乃至請求項５のいずれか１項に記載の発光素子搭載用基板を用いたことを特徴とする発光装置。
【請求項７】
原料粉体と、有機質バインダーとを混合してプレス成形により平板体を形成する第１の工程と、
この第１の工程の後に、前記平板体を７００〜１１００℃の温度条件下において焼成してセラミックス焼結体とする第２の工程と、
この第２の工程の後に、前記セラミックス焼結体の表面に導電ペーストを印刷して前記セラミックス焼結体の焼成温度以下の温度条件下において焼成する第３の工程とを有し、
前記原料粉体は、セラミックス原料と、前記セラミックス焼結体の内部において可視光領域の光の散乱を促進する散乱体とからなり、
前記セラミックス原料は、ホウ珪酸ガラス原料と、アルミナとを含有し、
前記散乱体は、五酸化ニオビウム，酸化ジルコニウム，五酸化タンタル，酸化亜鉛から選択される少なくとも１種であることを特徴とする発光素子搭載用基板の製造方法。
【発明の詳細な説明】
【技術分野】
【０００１】
本発明は、表面における可視光領域の光の反射率が高い発光素子搭載用基板およびその製造方法およびそれを用いた発光装置に関する。
【背景技術】
【０００２】
従来、半導体発光素子（ＬＥＤ）を搭載するための基板材料として高反射性を有する白色のセラミック焼結体が注目されており、このような白色セラミックを用いた発光素子搭載用基板やパッケージ等に関する発明がいくつか開示されている。
【０００３】
以下に、従来技術に係る「発光ダイオード用パッケージ及び発光ダイオード」について説明する。
特許文献１に記載される「発光ダイオード用パッケージ及び発光ダイオード」は、アルミナセラミックスを用いた発光ダイオード用パッケージ及び発光ダイオードに関するものであり、具体的には、発光ダイオード素子を実装するためのベース体の上部に、反射面を有する開口を形成したカバー体を貼着された発光ダイオード用パッケージにおいて、ベース体及びカバー体を気孔直径が０．１０〜１．２５μｍのアルミナセラミックス又は気孔率が１０％以上のアルミナセラミックスを用いて形成したことを特徴とするものである。
上記構成の特許文献１に記載の発明によれば、特に原料中におけるアルミナの重量比率を９６％以上とすることで、製造されるアルミナセラミックスの表面における反射率を、測定基準であるＢａＳＯ4を塗布した球体の表面における反射率に近似させることができるという効果を有する。
【０００４】
また、特許文献２には「発光装置」という名称で、放熱性が高く、発光素子が発光する光を外部に均一に効率よく放射させ、光の強度分布や照度分布が安定した光学的特性が得られ、また、クラック等の不良を低減した高品質な発光素子収納パッケージ等関する発明が開示されている。
特許文献２に記載の発明には、基板や反射部材に、例えば、酸化アルミニウム質焼結体、酸化ジルコニウム質焼結体（ジルコニアセラミックス）、酸化イットリウム質焼結体（イットリアセラミックス）、または酸化チタン質焼結体（チタニアセラミックス）から成る白色系のセラミックスを用いたことを特徴とするものも含まれる。
上記構成の特許文献２に記載の発明によれば、基板や反射部材の表面における可視光領域の光を高効率で反射させることができ、発光装置の発光効率を高めることができる。
【０００５】
【特許文献１】特開２００６−２８７１３２号公報
【特許文献２】特開２００６−２３７５５７号公報
【発明の開示】
【発明が解決しようとする課題】
【０００６】
しかしながら、特許文献１に記載の発明によれば、可視光領域の光を高効率で反射することができるものの焼成温度が１５００℃以上と高く、製造コストがかさむという課題があった。
また、当該発明に係るアルミナセラミックスは、ガラスセラミックスと比較して、基板材料の誘電率が高く、また、基板材料と導電体を同時焼成させるためにはＷ,Ｍｏ等の高融点金属を用いる必要があり、信号の伝送損失を低減し難いという課題があった。
また、焼成時の収縮に伴う変形やゆがみの発生を無視することができず、導電体からなる回路配線を高いピッチ精度を維持しながら形成することは困難であった。
従って、特に、ワイヤボンディング法による基板材料上の導電体と発光素子との接続には適さないという課題があり、発光効率の高い発光装置を安価に提供し難いという課題もあった。
【０００７】
また、特許文献２に記載の発明においても、可視光領域の光を高効率で反射することができるものの、特許文献２に記載の白色系セラミックスの結晶化度は５０％以上である。
このことはすなわち、焼成済みのセラミックス中に多量の未結晶状態のガラス質成分が含有されることを意味しており、例えば、一般的なアルミナセラミックスと同様に、焼成済みのセラミックスに導電体層を後付で形成すること、すなわち、ポストファイヤ法による導電体層の形成が難しいという課題があった。
このため、特許文献２に記載の白色系セラミックスの表面に高精度に導電体層を形成することが難しいという課題があった。
【０００８】
本発明はかかる従来の事情に対処してなされたものであり、表面における可視光領域の光の反射率が高く、大気中の化合物等による変色や紫外線による劣化が生じる恐れがない発光素子搭載用基板およびその製造方法およびそれを用いた発光装置を提供することにある。
【課題を解決するための手段】
【０００９】
上記目的を達成するため請求項１記載の発明である発光素子搭載用基板は、原料粉体と、有機質バインダーとを混合したものを成形した後、焼成して成るセラミックス焼結体から成る基体を有する発光素子搭載用基板であって、原料粉体は、セラミックス原料と、セラミックス焼結体の内部において可視光領域の光の散乱を促進する散乱体とを含有し、セラミックス原料は、ホウ珪酸ガラス原料と、アルミナとを含有し、散乱体は、五酸化ニオビウム，酸化ジルコニウム，五酸化タンタル，酸化亜鉛から選択される少なくとも１種であり、発光素子搭載用基板は、その表面にセラミックス焼結体を焼成した後に形成した導電体層を備えることを特徴とするものである。
上記構成の発光素子搭載用基板において、粉体原料を構成する散乱体は、７００℃〜１１００℃の低温条件下において焼成された場合でも白色が維持されるので、請求項１に記載のセラミックス焼結体の内部において可視光領域の光を拡散反射させるという作用を有する。
また、粉体原料を構成するセラミックス原料において、ホウ珪酸ガラス原料は焼成時に溶融して骨材であるアルミナ及び散乱体をその内部に内在させると同時に、セラミックス焼結体の内部において散乱体と同様に可視光領域の光の拡散反射を促進するアノーサイトを析出するという作用を有する。また、ホウ珪酸ガラス原料は、焼結助剤としても作用する。
さらに、請求項１に記載のセラミックス焼結体をホウ珪酸ガラス原料と、アルミナと、散乱体とにより構成することで、基板として用いた際に誘電率の低いガラスセラミックスを形成させるという作用を有する。
また、この時、請求項１に記載のセラミックス焼結体の結晶化率をほぼ１００％にすることで、請求項１に記載のセラミックス焼結体を焼成した後に再焼成による導電体層の形成を可能にするという作用を有する。つまり、ポストファイヤ法による導電体層の形成を可能にするという作用を有する。
この結果、請求項１に記載のセラミックス焼結体は、その内部に白色度が高い状態で維持された散乱体及びアノーサイトを内包して可視光領域の光の拡散反射を促進するという作用を有する。従って、請求項１に記載のセラミックス焼結体の表面における可視光領域の光の反射率を高めるという作用を有する。
また、アノーサイトは、衝撃に強く、かつ、熱膨張係数が小さいので、請求項１に記載のセラミックス焼結体を、発光素子を搭載する基板として用いた際に、その機械的強度を高めると同時に、昇降温が繰り返された場合でも亀裂の発生等の不具合が生じるのを妨げるという作用を有する。
さらに、請求項１に記載のセラミックス焼結体の表面に導電体層をポストファイヤ法により形成することで、ピッチ精度が高く、セラミックス焼結体との接合強度が高く、しかも、電気信号の伝送損失の少ない導電体層を形成させるという作用を有する。
【００１０】
請求項２記載の発明である発光素子搭載用基板は、請求項１に記載の発光素子搭載用基板であって、導電体層は、焼成済みセラミックス焼結体の表面に導電ペーストを印刷して前記セラミックス焼結体の焼成温度以下の温度条件下において焼成したことを特徴とするものである。
上記構成の発光素子搭載用基板は、請求項１に記載の発明と同じ作用に加え、焼成済みセラミックス焼結体から成る基体の表面に印刷される導電ペーストの焼成温度を、請求項１に記載のセラミックス焼結体の焼成温度以下とすることでＡｇ系、Ｃｕ系、Ａｕ系合金から成る低融点金属を導電体層として使用可能にするという作用を有する。
この結果、従来セラミックス基板において導電体層として多用されてきたＷ、Ｍｏ等から成る導電体層に比べて、請求項２に記載の基体の表面に形成される導電体層の抵抗性を低減するという作用を有する。
【００１１】
請求項３記載の発明である発光素子搭載用基板は、請求項１又は請求項２に記載の発光素子搭載用基板であって、導電体層は、Ａｇ−Ｐｄ合金、Ａｇ−Ｐｔ合金、Ａｇ、Ａｕ、Ｃｕ、Ａｇ−Ｃｕ−Ｔｉ合金、Ａｇ−Ｃｕ−Ｚｒ合金から選択される少なくとも１種であることを特徴とするものである。
上記構成の発光素子搭載用基板は、請求項１又は請求項２に記載の発明と同じの作用に加え、焼成済みのセラミックス焼結体の表面に導電体層を形成する際に、
特に、Ａｇ−Ｐｄ合金、Ａｇ−Ｐｔ合金、Ａｇ、Ａｕを用いた場合には酸化雰囲気中における焼成を可能にするという作用を有する。
特に、Ｃｕを用いた場合には還元雰囲気中における焼成を可能にするという作用を有する。
特に、Ａｇ−Ｃｕ−Ｔｉ合金、Ａｇ−Ｃｕ−Ｚｒ合金を用いた場合には真空中における再焼成を可能にするという作用を有する。
【００１２】
請求項４記載の発明である発光素子搭載用基板は、請求項１乃至請求項３のいずれか１項に記載の発光素子搭載用基板であって、基体は、プレス成形された平板体であることを特徴とするものである。
上記構成の発光素子搭載用基板は、請求項１乃至請求項３に記載のそれぞれの発明と同じ作用に加え、十分な機械的強度を有する平板状の基体を作製する際の製造工程を簡素にするという作用を有する。
すなわち、発光素子を搭載する平板状の基体を、原料粉体と有機質バインダーとを混合してスラリー状とした後、スプレードライヤーを用いて粉体（粒状体）を形成し、この粉体をプレス成形して平板体とした場合、例えばドクターブレード法等によりテープ状のセラミックス成形体としたものを複数層積層して平板体を形成する場合に比べて、より少ない工程で十分な機械強度を有する平板体の作成を可能にするという作用を有する。
【００１３】
請求項５記載の発明である発光素子搭載用基板は、請求項１乃至請求項４のいずれか１項に記載の発光素子搭載用基板であって、基体は、その上面に発光素子を搭載するための凹部を少なくとも１つ備えることを特徴とするものである。
上記構成の発光素子搭載用基板は、請求項１乃至請求項４に記載のそれぞれの発明と同じ作用に加え、基体の上面に形成される凹部は、その内部に発光素子を収容するという作用を有する。
また、凹部の内側面は、反射体を設けた場合の反射面と同じ作用を有し、発光素子から放射される光が基体の平面方向に拡散して減衰するのを妨げるという作用を有する。つまり、発光素子から放射される可視光領域の光を凹部の内側面において高効率で反射するという作用を有する。
【００１４】
請求項６記載の発明である発光装置は、請求項１乃至請求項５のいずれか１項に記載の発光素子搭載用基板を用いたことを特徴とするものである。
上記構成の発光装置は、請求項１乃至請求項５のいずれか１項に記載の発光素子搭載用基板を用いたものであり、請求項１乃至請求項５のそれぞれの発明と同じ作用に加え、発光素子から発せられる光を基体の上面において高効率で反射するという作用を有する。
この結果、請求項６に記載の発光装置から放射される光の照度を高めるという作用を有する。
【００１５】
請求項７記載の発明である発光素子搭載用基板の製造方法は、原料粉体と、有機質バインダーとを混合してプレス成形により平板体を形成する第１の工程と、この第１の工程の後に、平板体を７００〜１１００℃の温度条件下において焼成してセラミックス焼結体とする第２の工程と、この第２の工程の後に、セラミックス焼結体の表面に導電ペーストを印刷して前記セラミックス焼結体の焼成温度以下の温度条件下において焼成する第３の工程とを有し、原料粉体は、セラミックス原料と、セラミックス焼結体の内部において可視光領域の光の散乱を促進する散乱体とからなり、セラミックス原料は、ホウ珪酸ガラス原料と、アルミナとを含有し、散乱体は、五酸化ニオビウム，酸化ジルコニウム，五酸化タンタル，酸化亜鉛から選択される少なくとも１種であることを特徴とするものである。
上記構成の発光素子搭載用基板の製造方法において、第１の工程は、原料粉体と有機質バインダーとを混合したものから平板状のセラミックス成形体を形成させるという作用を有する。
また、第２の工程は、上記セラミックス成形体を焼成して、結晶化率がほぼ１００％のガラスセラミックスを形成することで、ポストファイヤ法による導電体層の形成を可能にするという作用を有する。
また、第２の工程において、セラミックス焼結体の内部に析出する多量のアノーサイトは、セラミックス焼結体の内部に分散された状態で内包される散乱体と共同して可視光領域の光の拡散反射を促進するという作用を有する。
さらに、アノーサイトは、衝撃に強く、かつ、熱膨張係数が小さいので、請求項７に記載の発光素子搭載用基板の製造方法により製造されたセラミックス焼結体を、発光素子を搭載するための基板として用いた際に、その機械的強度を高めると同時に、昇降温が繰り返された場合でも亀裂の発生等の破損が生じるのを妨げるという作用を有する。
また、第３の工程は、第２の工程において焼成されたセラミック焼結体の表面に、高いピッチ精度を有する導電体層を形成させるという作用を有する。
【発明の効果】
【００１６】
本発明の請求項１記載の発明においては、セラミックス原料の母材としてＬＴＣＣ（低温焼成セラミックス基板）の原料であるホウ珪酸ガラス原料を用いることで、７００℃〜１１００℃の温度条件下において焼成することができ、高効率で可視光領域の光を反射することができるセラミックス焼結体を形成させることができるという効果を有する。
また、請求項１に記載のセラミックス焼結体はガラスセラミックスの一種であり、その結晶化率をほぼ１００％とした場合、より具体的には、請求項１に記載のセラミックス焼結体を、その熱膨張係数を測定した際にガラス転移点がない状態とした場合、焼成後に再度加熱処理（再焼成）を行った場合でもその寸法変化がほとんど起こらないので、その表面にポストファイヤ法により低融点金属から成る導電体層を形成することができるという効果を有する。
さらに、この導電体層を、ポストファイヤ法により導電体層を形成した場合、導電体層のピッチ精度を極めて高いものにすることができるという効果を有する。
加えて、焼成済みの請求項１に記載のセラミックス焼結体の内部にはガラス質成分が含まれるので、再焼成時にこのガラス質成分が導電体層中にしみ出すことで導電体層の接合強度を高めることができる。
この場合、焼成済みのセラミックス焼結体の表面上に印刷される導電ペースト中に、接合強度を向上させる目的で含有させる、ホウ珪酸ガラス原料を含むガラス原料や、原料粉体の量を最小限度にすることができるので、ポストファイヤ法により形成される導電体層中に含まれる絶縁物の量を少なくすることができる。
よって、導電体層の伝送損失を低減することができるという効果を有する。
また、請求項１に記載のセラミックス焼結体（基体）の内部に析出するアノーサイトは、基体の内部に分散されるアルミナ粒子や散乱体と共同して可視光領域の光の反射率を向上させるという効果を有する。この結果、請求項１に記載の基体自体を高反射性材料にすることができるという効果を有する。
さらに、アノーサイトの熱膨張係数は一般に５.０×１０−６〜３.２×１０−６程度であり、アルミナセラミックスや窒化アルミニウム焼結体に比べて小さいので、請求項１に記載の基体にこのようなアノーサイトを含有させることで、基体の上面に発光素子を搭載した際に、発光素子の発光や点灯に伴って基体に昇降温が繰り返された場合でも、基体に亀裂の発生等の不具合が生じるのを防止することができるという効果を有する。また、請求項１に記載の基体の機械的強度を高めることができるという効果も有する。
加えて、請求項１に記載のセラミックス焼結体は、一旦焼成した後に酸化雰囲気中又は還元雰囲気中又は真空中において再焼成した場合でも黄変等による反射率の低下が生じないという優れた性質を有している。
従って、請求項１に記載の発明によれば、基体の表面における可視光領域の光の反射率を高くすることができ、しかも、このような高反射性を有する基板が大気中の化合物等によって変色したり、紫外線によって劣化する恐れがなく、かつ、十分な機械的強度を備え、しかも、ピッチ精度が高くて電気信号の伝送損失の少ない導電体層を備えた発光素子搭載用基板を提供することができるという効果を有する。
【００１７】
請求項２に記載の発明は、請求項１に記載の発明と同じ効果に加え、導電体層としてＡｇ系、Ｃｕ系、Ａｕ系合金を使用することができるので、Ｗ、Ｍｏ等から成る導電体層を備えた場合に比べて、通電時の電気抵抗が低い高品質な発光素子搭載用基板を提供することができるという効果を有する。
また、請求項２に記載の発明においては、基板を請求項２に記載のセラミックス焼結体の焼成温度以下の温度条件下において再焼成した場合でもその高反射性が維持されるので、基板の表面には高反射性を備え、導電体層には低抵抗性を備えた高品質な発光素子搭載用基板を提供することができるという効果を有する。
【００１８】
本発明の請求項３記載の発明は、請求項１又は請求項２に記載のそれぞれの発明と同じ効果に加え、特に、Ａｇ−Ｐｄ合金、Ａｇ−Ｐｔ合金、Ａｇ、Ａｕを用いた場合には酸化雰囲気中において再焼成して導電体層を形成することができるという効果を有する。
特に、Ｃｕを用いた場合に還元雰囲気中においては再焼成して導電体層を形成することができるという効果を有する。
特に、Ａｇ−Ｃｕ−Ｔｉ合金、Ａｇ−Ｃｕ−Ｚｒ合金を用いた場合には真空中において導電体層を再焼成して形成することができるという効果を有する。
この結果、請求項３に記載の基体に、例えば発光素子や反射体等を、上記導電体層を介して接合する場合に、接合しようとする部材又は部品の特性に応じて再焼成時の雰囲気特性を選択することが可能となる。
この結果、請求項３に記載される発光素子搭載用基板の汎用性を高めることができるという効果を有する。
【００１９】
本発明の請求項４記載の発明は、請求項１乃至請求項３のそれぞれの発明と同じ効果に加え、十分な機械的強度を有する平板状の基体を作製する際の製造工程を簡素にすることができるという効果を有する。
この結果、請求項４に記載の発光素子搭載用基板の製造コストを大幅に削減することができるという効果を有する。
【００２０】
本発明の請求項５記載の発明は、請求項１乃至請求項４のそれぞれの発明と同じ効果に加え、基板の上面に発光素子を収容するための少なくとも１つの凹部を備えることで、求項５記載の発明のみで高反射性材料から成る反射体を備えた発光素子搭載用基板と同じ効果を発揮させることができるという効果を有する。
この結果、請求項５記載の発明においては、基体上に高反射性材料から成る反射体を接合する手間を省くことができると同時に、反射体そのものの原材料費を削減することができるという効果を有する。
しかも、反射体と基体とが高反射性材料により一つの構成として形成されるので、請求項５に記載の基体に発光素子を搭載した際に、その発光や消灯に伴って昇降温が繰り返された場合でも、反射体と基体の接合部分に亀裂が生じたり、これらが剥離する等の不具合が全く生じない。
特に、請求項５に記載の基体をプレス成形により作製した場合には、その製造コストを一層安価にすることができるという効果を有する。
従って、請求項５に記載の発明によれば、長期間使用された場合でも不具合の生じ難い高品質な発光素子搭載用基板を一層安価に提供することができるという効果を有する。
【００２１】
本発明の請求項６記載の発明は、請求項１乃至請求項５のいずれか１項に記載の発光素子搭載用基板を用いた発光装置であり、請求項１乃至請求項５に記載のそれぞれの発明と同じ効果を有する。
また、発光素子から発せられる光を基体の上面において高効率で反射することができるので、請求項６に記載の発光装置から放射される光の照度を高めることができるという効果を有する。
この結果、請求項６に記載の発光装置の発光効率を向上させることができるので、節電効果も期待できる。
【００２２】
本発明の請求項７記載の発明は、請求項１に記載の発明を方法の発明として捉えたものであり、請求項７に記載の方法によれば、基体の表面における可視光領域の光の反射率が高く、しかも、このような高反射性を有する基板が大気中の化合物等によって変色したり、紫外線によって劣化する恐れがなく、かつ、十分な機械的強度を備え、しかも、ピッチ精度が高くて電気信号の伝送損失の少ない導電体層を備えた発光素子搭載用基板を製造することができるという効果を有する。
また、請求項７に記載の発明によれば、セラミックス焼結体の焼成温度を７００〜１１００℃とすることができ、従来のアルミナセラミックスや、窒化アルミニウム焼結体を製造する場合と比較して、製造コストを安価にすることができるという効果を有する。
さらに、平板状の焼成済みのセラミックス焼結体に導電体層をポストファイヤ法により形成することで、導電体層のピッチ精度を高くし、その接合強度を高め、しかも電気信号の伝送損失の少ない導電体層にすることができるという効果も有する。
従って、発光素子の発光効率を高めることができる高品質な発光素子搭載用基板を安価に提供することができるという効果を有する。
【発明を実施するための最良の形態】
【００２３】
以下に、本発明の最良の実施の形態に係る発光素子搭載用基板及びそれを用いた発光装置の実施例について説明する。
【実施例１】
【００２４】
本発明の実施例１に係る発光素子搭載用基板及びそれを用いた発光装置について図１乃至図４を参照しながら詳細に説明する。（特に請求項１乃至請求項４、請求項６、請求項７に対応。）
実施例１に係る発光素子搭載用基板及びそれを用いた発光装置は、発光素子を搭載するための絶縁性の基体に、高反射性を付与したガラスセラミックスを用いることで、その製造コストを低減しながら、基体の表面において可視光領域の光を高効率で反射させることができ、かつ、大気中の化合物等との反応による高反射性能の低下や、紫外線による劣化が生じる恐れがない発光素子搭載用基板及びそれを用いた発光装置である。
また、この基体を構成するセラミックス焼結体は、ガラスセラミックスであり、その結晶化率をほぼ１００％とすることで、ポストファイヤ法による導電抵抗の低い低融点金属から成る導電体層を形成が可能となる。また、この場合、導電体層のピッチ精度を大幅に向上させながら、その接合強度も高めることができる。
従って、実施例１に係る発光素子搭載用基板及びそれを用いた発光装置は、ピッチ精度の高く、伝送損失の少ない導電体層を備えた高品質な発光素子搭載用基板、発光装置である。
【００２５】
図１（ａ）は本発明の実施例１に係る発光素子搭載用基板の断面図であり、（ｂ）はそれを用いた発光装置の断面図である。
図１（ａ）に示すように、実施例１に係る発光素子搭載用基板１は、高反射性を有し、かつ、絶縁性を有するガラスセラミックスであるセラミックス焼結体１２から成る平板状の基体２の表面２ａに、導電体層５ａ〜５ｃを備えるものである。なお、導電体層５ａ〜５ｃのうち、導電体層５ｂ,５ｃはそれぞれ図示しない発光素子や、反射体を接合するための接合材３,４として作用する。
そして、基体２の表面２ａ上には、導電体層５ｂ（接合材３）及び導電体層５ａにより、少なくとも１つの搭載部６が形成されている。
図１（ａ）には、基体２の表面２ａ上に複数の搭載部６を設けた場合を例に挙げているが、搭載部６の数は１つであってもよい。以下に示す実施例２に係る発光素子搭載用基板や、発光装置においても同様である。
【００２６】
さらに、図１（ｂ）に示すように、実施例１に係る発光装置７は、図１（ａ）に示す発光素子搭載用基板１と同じ構成に加え、導電体層５ｃを接合材３として反射体８が接合され、反射体８と基体２の表面２ａにより形成されるキャビティ９内において、導電体層５ｂを接合材４として発光素子１０が接合され、発光素子１０と導電体層５ａとがワイヤ１１,１１により連結されるものである。
なお、図１（ｂ）に示す実施例１に係る発光装置７おいては、ワイヤーボンディング方式により発光素子１０と導電体層５ａとが電気的に接続される場合を例に挙げて説明しているが、発光素子１０は導電体層５ｂ（接合材３）上にフリップチップ方式により搭載されてもよい。なお、以下に示す実施例２に係る発光装置においても同様である。
また、図１（ｂ）に示す発光装置７においては、反射体８の材料として、基体２と同じ高反射性が付与されたセラミックス焼結体１２を用いた場合を例に挙げて説明しているが、これ以外にも、Ａｇメッキ層を有する金属製の反射体や、アルミナセラミックス等の従来公知の高反射性材料を反射体として用いてもよい。
さらに、特に図示しないが実施例１に係る発光装置７においては、キャビティ９に収容される発光素子１０を樹脂等からなる封止材により封止してもよいし、あるいは、反射体８の反射面８ａにレンズを覆設してキャビティ９に収容される発光素子１０を密封しても良い。
いずれの場合も、発光素子１０を保護して破損を防止するという効果を有する。
【００２７】
なお、実施例１においては、可視光領域の光を発する発光素子１０を導電体層５ｂ上に搭載する場合を例に挙げて説明しているが、発光素子１０から発せられる光は紫外光あってもよい。
この場合、キャビティ９に充填される封止材や、反射体８の反射面８ａに覆設されるレンズの内部に、紫外光により励起される蛍光体を内包又は付着させておき、発光装置７から可視光領域の光が放射されるよう構成してもよい。
この場合も、蛍光体から発せられる可視光領域の光を、基体２の表面において高効率で反射することができるので、発光素子搭載用基板１や発光装置７と同様の効果を有する。
【００２８】
このような実施例１に係る発光素子搭載用基板１によれば、基体２の表面２ａにおいて可視光領域の光を高効率で反射させることができるという効果を有する。
この結果、発光素子搭載用基板１を用いて発光装置７を製造した場合に、発光素子１０から発せられる可視光領域の光を、あるいは、発光素子１０から発せられる光によって励起される蛍光体から放射される可視光領域の光を基体２の表面２ａにおいて高効率で反射することができるので、発光装置７の発光効率が高まり、発光装置７から発せられる可視光領域の光の照度を高めることができるという効果を有する。
また、導電体層５ａ〜５ｃを、基体２の表面にポストファイヤ法により形成することで、そのピッチ精度を高めることができるという効果を有する。
一般に、セラミックス焼結体１２の結晶化率がほぼ１００％である場合、その後、このセラミックス焼結体１２を再焼成した場合でもＸ−Ｙ−Ｚ方向における寸法変化がほとんど生じないので、セラミックス焼結体１２の表面にポストファイヤ法により形成される導電体層のピッチ精度は、セラミックス焼結体１２の表面に印刷される導電性ペーストの印刷精度にのみ依存することになる。
従って、実施例１に係るセラミックス焼結体１２の表面に高いピッチ精度を維持しながら導電ペーストを印刷することができれば、ポストファイヤ法により形成される導電体層のピッチ精度も高くなるのである。
よって、高品質の発光素子搭載用基板１及びそれを用いた発光装置７を提供することができるという効果を有する。
【００２９】
ここで、実施例１に係る基体２の表面２ａにおいて可視光領域の光が高効率で反射される仕組みについて詳細に説明する。
まず、本発明の実施例１に係る基体２を構成するセラミックス焼結体の内部において可視光領域の光が拡散される仕組みについて図２を参照しながら説明する。
一般にＬＴＣＣ（低温焼成セラミックス）として知られるホウ珪酸ガラスは、高い機械的強度を備えると同時に、熱膨張率が小さいので昇降温が繰り返された場合でも破損する恐れが少ない。このため、エレクトロニクス分野における基板用材料等として注目されている。
そこで、発明者らは、このようなホウ珪酸ガラスの特性を利用しつつ、その内部に可視光領域の光を散乱させる作用を有する散乱体を分散させて表面における可視光領域の光の反射率を大幅に高めたものを、発光素子１０を搭載するための基体２として用いることで、基体２に可視光領域の光が透過して減衰するのを防止できることを見出した。
また、この場合、基体２を構成するセラミックス焼結体１２の結晶化率をほぼ１００％とすることで、基体２の表面２ａにピッチ精度が高く電気信号の伝送損失が少なく、しかも接合強度の高い導電体層を形成することができ、高反射性を有する基体２から成る発光素子搭載用基板１や発光装置７を安価に提供できることを見出した。
【００３０】
このような実施例１に係るセラミックス焼結体１２は、より具体的には、ホウ珪酸ガラス原料とアルミナとを含有するセラミック原料に、五酸化ニオビウム（Ｎｂ２Ｏ５），酸化ジルコニウム（ＺｒＯ２），五酸化タンタル（Ｔａ２Ｏ５），酸化亜鉛（ＺｎＯ）から選択される少なくとも１種を散乱体として添加した原料粉体に、有機質バインダーを混合したものを成形した後、結晶化率がほぼ１００％となるよう焼成したガラスセラミックスである。
なお、実施例１に係るセラミックス焼結体１２を製造する際に、上記散乱体から選択される少なくとも２種類以上の散乱体を添加してもよい。この場合、上記散乱体から選択される少なくとも２種類以上の散乱体が、実施例１に係るセラミックス焼結体１２の内部における光の散乱効果を促進するという効果を有する。
実施例１に係るセラミックス焼結体１２を製造する際に用いられる原料粉体中にアルミナを含有させることで、セラミックス焼結体１２に十分な機械的強度を付与することができるという効果を有する。
なお、実施例１に係るセラミックス焼結体１２においては、原料粉体の総重量を１００wt％とした場合に、アルミナを１５〜４０wt％の範囲内となるよう含有させている。
【００３１】
図２は本発明の実施例１に係るセラミックス焼結体の内部において光が散乱する様子を示す概念図である。
図２に示すように、実施例１に係るセラミックス焼結体１２の上面１９に可視光領域の光２５が照射されると、光２５の一部はセラミックス焼結体１２の上面１９において反射光２２として反射される一方で、セラミックス焼結体１２の上面１９から入射光２１として内部に侵入し、セラミックス焼結体１２の下面２０において反射されなかった入射光２１は透過光２４としてセラミックス焼結体１２の下面２０から外部に放射されてしまう。
このように、光２５の一部がセラミックス焼結体１２の内部を通過して透過光２４として外部に放射されてしまうことで光２５が減衰するのである。
そこで、実施例１に係るセラミックス焼結体１２においては、その内部に常温下において比較的高い屈折率を有する五酸化ニオビウム、酸化ジルコニウム、五酸化タンタル、酸化亜鉛から選択される少なくとも１種を散乱体１５として分散させることで入射光２１を散乱させている。
つまり、実施例１に係るセラミックス焼結体１２の内部に分散する散乱体１５によって入射光２１の散乱が繰り返される過程において、入射光２１の大部分を散乱光２３として再びセラミックス焼結体１２の上面１９側に向わせているのである。
この結果、セラミックス焼結体１２の下面２０から外部に放射される透過光２４が少なくなり、セラミックス焼結体１２の上面１９における可視光領域の光２５の反射率を高めることができるのである。
【００３２】
ここで、実施例１に係るセラミックス焼結体１２の内部に含有される散乱体１５について詳細に説明する。
実施例１に係るセラミックス焼結体１２中に含有される五酸化ニオビウム、酸化ジルコニウム、五酸化タンタル、酸化亜鉛は、いずれも室温条件下では白色を有する粒子であり、比較的高い屈折率を有している。
そして、これらは１０００℃程度の温度条件下であれば大気中で白色が維持される。すなわち、五酸化ニオビウム、酸化ジルコニウム、五酸化タンタル、酸化亜鉛は、酸化雰囲気中において１０００℃程度まで加熱した場合でも白色が維持されるのであるが、これらを一般的なアルミナセラミックスの焼結温度と同程度にまで、すなわち、１５００℃を超えて加熱した場合、散光体自体が変色してしまい、出来上がったセラミックス焼結体の白色度が低下してしまうという不具合が生じる可能性もあった。
そこで、アルミナセラミックスに比べて焼成温度が大幅に低いガラスセラミックスの原料であるホウ珪酸ガラス原料を、実施例１に係るセラミックス焼結体１２を製造する際に用いる原料粉体の母材として用いることで、五酸化ニオビウム、酸化ジルコニウム、五酸化タンタル、酸化亜鉛から選択される少なくとも１種から成る散乱体１５が焼成時に変色して散乱効果が低下するのを防止している。
【００３３】
また、実施例１に係るセラミックス焼結体１２の製造工程において、上述のような原料粉体と有機質バインダーとを混合して平板状に成形したものを７００度〜１１００℃の温度条件下において焼成すると、セラミックス焼結体１２の内部には、化学式：ＣａＯ・Ａｌ２Ｏ３・ＳｉＯ４又はＣａＡｌ２Ｓｉ２Ｏ８で示されるガラス成分微結晶の結晶体であるアノーサイトが析出する。
このアノーサイトは、先に述べた散乱体１５と同様に、実施例１に係るセラミックス焼結体１２の内部において可視光領域の光の拡散反射を促進するという作用を有する。
このため、実施例１に係るセラミックス焼結体１２の内部においては、上述の散乱体１５とアノーサイトとが共同して可視光領域の光の拡散反射を促進するので、セラミックス焼結体１２の表面における可視光領域の光の反射率を大幅に向上させることができるのである。
【００３４】
その一方で、アノーサイトは、実施例１に係るセラミックス焼結体１２の焼成温度を変動させたり、あるいは、セラミックス原料の骨材であるアルミナの含有量を変動させる等して製造条件が変わった場合に、析出量が大きく増減することがある。
そして、万一セラミックス焼結体１２の内部に十分な量のアノーサイトが析出しなかった場合には、セラミックス焼結体１２の内部における、可視光領域の光の拡散反射効果が不十分となってしまい、反射面において可視光領域の光の反射率を向上することができない。
従って、このような事態を回避する目的で、実施例１に係るセラミックス焼結体１２を製造する際に用いる原料粉体の一部を結晶化済のアノーサイトに置き換えておいてもよい。
より具体的には、実施例１に係るセラミックス焼結体１２を製造する際に、ホウ珪酸ガラス原料の一部、又は、アルミナの一部、または、これら両方の一部を結晶化済のアノーサイトに置き換えてもよい。
この場合、実施例１に係るセラミックス焼結体１２の内部に所望量のアノーサイトを確実に含有させることができるという効果を有する。
つまり、実施例１に係るセラミックス焼結体１２の焼成時に、自然に十分な量のアノーサイトが析出した場合と同様に、セラミックス焼結体１２の表面において高効率で可視光領域の光を反射させることができるという効果を有する。
【００３５】
なお、本願明細書においては、実施例１に係るセラミックス焼結体１２を製造する際にセラミックス原料に予め添加される結晶化済のアノーサイトを「アノーサイトＡ」とし、また、実施例１に係るセラミックス焼結体１２の焼成時に、その内部に自然に析出するアノーサイトを「アノーサイトＢ」として区別している。
さらに、本願明細書中において単に「アノーサイト」と記載する場合には、「アノーサイトＡ」と「アノーサイトＢ」の両方を包含した広義のアノーサイトを指し示しているものとする。以下に示す他の実施例においても同様である。
【００３６】
また、アノーサイトＡとしては、例えば、ホウ珪酸ガラス原料を予め８５０℃の温度条件下において焼成してなる結晶化ガラスを粉体状に粉砕した焼粉（この焼粉はその大部分がアノーサイトにより構成されている）や、あるいは、天然鉱物である灰長石等を用いることが可能である。
このように、実施例１に係るセラミックス焼結体１２を製造する際に用いられるセラミックス原料の一部を、予めアノーサイトＡに置き換えておくことで、実施例１に係るセラミックス焼結体１２の内部に含有されるアノーサイトの量が、焼成温度の変動に伴って大幅に増減して、基体２の表面における可視光領域の光の反射率が変動するのを防止することができるという効果を有する。
よって、高反射性を有する実施例１に係るセラミックス焼結体１２を一層確実に製造することが可能となり、可視光領域の光の反射率のバラツキの少ない高品質な製品を提供することができるという効果を有する。
【００３７】
通常、実施例１に係るセラミックス焼結体１２の焼成温度が７００〜１１００℃の範囲内において高くなるにつれ、その内部に析出するアノーサイトＢの量は増加するのであるが、実施例１に係るセラミックス焼結体１２の製造に用いられるセラミックス原料の一部を、予めアノーサイトＡに置き換えておくことで、比較的低い温度で実施例１に係るセラミックス焼結体１２を焼成した場合でも、十分な量のアノーサイトを含有するセラミックス焼結体１２を製造することが可能になる。
つまり、実施例１に係るセラミックス焼結体１２の内部に、散乱体１５と同様の作用・効果を有するアノーサイトを一定量以上含有させることで、散乱体１５の添加量を最小限度にすることができると同時に、セラミックス焼結体１２の焼成に必要な熱量を削減することができるので、実施例１に係るセラミックス焼結体１２の製造コスト及び原材料費を削減することができるという効果を有する。
よって、高反射性を有するセラミックス焼結体１２を安価に提供することができるという効果を有する。
【００３８】
さらに、実施例１に係るセラミックス焼結体１２を製造する際に用いる原料粉体を構成するホウ珪酸ガラス原料は、例えば、シリカ（ＳｉＯ2），アルミナ（Ａｌ2Ｏ3），酸化ホウ素（Ｂ2Ｏ3）,カルシア（ＣａＯ）からなり、ホウ珪酸ガラス原料の総重量を１００wt％とした場合に、それぞれ８１wt％，２wt％，１３wt％，４wt％ずつ配合されている。
なお、ここに示すホウ珪酸ガラス原料の配合比率はあくまでも一例であり、この配合比率はホウ珪酸ガラスの主要な特性を有するものであればよい。すなわち、アルミナ及び散乱体１５とともに、又は、アルミナ及び散乱体１５及びアノーサイトＡとともに７００℃〜１１００℃の温度条件下において焼成することができ、焼成時にアノーサイトＢを析出して結晶化率がほぼ１００％となるようなガラスセラミックスを形成するものであれば、どのようなホウ珪酸ガラス原料を用いてもよい。
【００３９】
ここで、実施例１に係るセラミックス焼結体１２の内部において可視光領域の光が拡散反射される仕組みについて図３を参照しながらさらに詳細に説明する。
ホウ珪酸ガラス原料とアルミナと散乱体１５からなる原料粉体、又は、ホウ珪酸ガラス原料とアルミナと散乱体１５とアノーサイトＡからなる原料粉体と、有機質バインダーとを混合して成形したものを７００〜１１００℃の温度条件下において焼成すると、はじめ、ホウ珪酸ガラス原料が溶融して成るガラス質成分（液体）中に骨材であるアルミナ粒子と散乱体１５とが、又は、アルミナ粒子と散乱体１５とアノーサイトＡとが分散して混在した状態となり、その後、ガラス質成分中からアノーサイトＢが析出して、アルミナ粒子と散乱体１５とアノーサイトＢとが、又は、アルミナ粒子と散乱体１５とアノーサイトＡ及びＢとが、結晶化しなかったガラス質成分により結合されて結晶化率がほぼ１００％のセラミックス焼結体１２（ガラスセラミックス）となる。
なお、実施例１に係るセラミックス焼結体１２においては、原料粉体中のホウ珪酸ガラス原料が焼結助剤として作用するので、通常、アルミナセラミックス等を製造する際に焼結助剤として添加する、マグネシアやイットリア等の酸化物を必ずしも添加する必要はない。
【００４０】
なお、実施例１に係るセラミックス焼結体１２の製造時に、散乱体１５として特に酸化イットリウムを添加する場合、上述のような原料粉体にマグネシアやイットリア等の酸化物を添加することで、散乱体１５である酸化イットリウムの結晶構造を安定化させることができるという効果を有する。
特にこの場合、散乱体１５として酸化イットリウムを添加して実施例１に係るセラミックス焼結体１２を製造した場合に、セラミックス焼結体１２に昇降温が繰り返された場合であっても結晶構造に破壊が生じるのを抑制することができるという効果を有する。
【００４１】
図３は、本発明の実施例１に係るセラミックス焼結体の内部断面を示す概念図である。
図３に示すように、実施例１に係るセラミックス焼結体１２は、アノーサイト１３（アノーサイトＡ及びアノーサイトＢ、又は、アノーサイトＢ）、アルミナ粒子１４、散乱体１５、及び、これらの３種類の粒子同士の空隙により形成される気孔１６により形成されている。
このようなセラミックス焼結体１２の内部には、屈折率の異なる２種類の物質が接触する面、すなわち、可視光領域の光を反射させる反射面が無数に形成されている。
実施例１に係るセラミックス焼結体１２の内部に形成される反射面は、大きく２種類に分類することが可能であり、一方はセラミックス焼結体１２の固体部分を形成する粒子、すなわち、アノーサイト１３，アルミナ粒子１４，散乱体１５と、気孔１６の接触面である境界面１７であり、もう一方は、アノーサイト１３とアルミナ粒子１４、アノーサイト１３と散乱体１５、アルミナ粒子１４と散乱体１５の接触面である粒界１８である。
すなわち、屈折率の異なる３種類の粒子により実施例１に係るセラミックス焼結体１２を構成することで、セラミックス焼結体を構成する粒子を１種類とした場合に比べて（特に、アルミナのみでセラミックス焼結体を構成した場合に比べて）、反射面として作用する粒界１８の面積を大幅に増大させることができるという効果を有する。
この結果、実施例１に係るセラミックス焼結体１２の内部における光の拡散反射を大幅に促進することができるのである。
【００４２】
さらに発明者らは、セラミックス焼結体１２を構成する粒子である、散乱体１５や、アルミナ粒子１４や、アノーサイト１３の粒子径、及び気孔１６の直径が可視光領域の光の波長（３６０nm〜７４０nm）に近似するにつれて粒子や気孔１６の内部への光の透過が起こり難くなると同時に、その境界面１７や粒界１８における光の反射が生じ易くなることを見出した。
従って、実施例１に係るセラミックス焼結体１２を製造する際に用いられる原料粉体中の散乱体１５やアルミナの平均粒径は、１μｍ以下であることが望ましい。
このように、料粉体中の散乱体１５やアルミナの平均粒径を１μｍ以下としておくことで、焼成時に、散乱体１５やアルミナの結晶構造の変化に伴う収縮によりセラミックス焼結体１２の内部に分散される散乱体１５やアルミナの平均粒径を３６０nm〜７４０nmに近似させることができ、この結果、散乱体１５やアルミナ粒子１４の粒界１８における可視光領域の光の反射を促進することができるという効果を有する。
また、アノーサイトＢは結晶化済であるため、原料粉体として使用して焼成した場合でも粒子径はほとんど変化しない。このため、アノーサイトＢを原料粉体として使用する際には可視光領域の光の波長である３６０nm〜７４０nmに近づくよう、粉砕しておくことが望ましい。
よって、実施例１に係るセラミックス焼結体の内部における可視光領域の光の拡散反射が促進されて、その表面における可視光領域の光の反射率を高めることができるという効果を有する。
また、セラミックス成形体を焼成して成るセラミックス焼結体は、その固体部分を構成する粒子の平均粒径が小さくなるほどその内部における粒子同士の結合構造が緻密になり、その機械的強度が高められるので、この点からも原料粉体中のアルミナや散乱体１５、アノーサイトＡの平均粒径は１μｍ以下であることが望ましい。
【００４３】
ここで、実施例１に係るセラミックス焼結体１２の特性について詳細に説明する。
実施例１に係るセラミックス焼結体１２の結晶化率をほぼ１００％とすることで、焼成済みのセラミックス焼結体１２を再焼成した際の寸法変変化を防止することができる。よって、セラミックス焼結体１２から成る基体２の表面２ａに、ポストファイヤ法により導電体層５ａ〜５ｃを形成することができるという効果を有する。
より具体的には、焼成済みのセラミックス焼結体１２の表面に、Ａｇ−Ｐｄ合金、Ａｇ−Ｐｔ合金、Ａｇ、Ａｕ、Ｃｕ、Ａｇ−Ｃｕ−Ｔｉ合金、Ａｇ−Ｃｕ−Ｚｒ合金から選択される少なくとも１種の導電ペーストを印刷して、セラミックス焼結体１２の焼成温度以下の温度条件下において焼成することで導電体層５ａ〜５ｃを形成することができる。
なお、導電体層５ａ〜５ｃを形成する際に用いる導電ペーストは、例えば、Ａｇ−Ｐｄ合金に代えて、Ａｇ粉末とＰｄ粉末とを混合したものを用いてもよい。本願明細書に記載する導電体層５ａ〜５ｃを構成する他の合金についても同様である。
特に、導電ペーストとしてＡｇ−Ｐｄ合金、Ａｇ−Ｐｔ合金、Ａｇ、Ａｕを用いた場合には酸化雰囲気中において焼成して導電体層５ａ〜５ｃを形成することができるという効果を有する。
また、特に、Ｃｕを用いた場合には還元雰囲気中において焼成して導電体層５ａ〜５ｃを形成することができるという効果を有する。
さらに、特に、Ａｇ−Ｃｕ−Ｔｉ合金、Ａｇ−Ｃｕ−Ｚｒ合金を用いた場合には真空中において焼成して導電体層５ａ〜５ｃを形成することができるという効果を有する。
【００４４】
このように、実施例１に係るセラミックス焼結体１２からなる基体２の表面２ａ上にポストファイヤ法により導電体層５ａ〜５ｃを形成した場合、ピッチ精度の高い導電体層５ａ〜５ｃを形成することができるという効果を有する。
従って、実施例１に係るセラミックス焼結体１２を用いた発光素子搭載用基板１や発光装置７が、導電体層５ａ〜５ｃのピッチ精度が悪いことを理由に不良品化するのを防止することができる。このため、製品の歩留まりが向上し、高品質な製品を安価に供給することができるという効果を有する。
さらに、セラミックス焼結体１２からなる基体２に、例えば発光素子１０や反射体８等を、導電体層５ｂや導電体層５ｃを介して接合する場合に、接合しようとする部材又は部品の特性に応じて導電ペーストや焼成時の雰囲気特性を選択することができ、実施例１に係るセラミックス焼結体１２の汎用性を高めることができるという効果も有する。
加えて、実施例１に係るセラミックス焼結体１２は一旦焼成した後に再度焼成した場合でも、黄変等の変色が生じないので、ポストファイヤ法により導電体層５ａ〜５ｃを形成した場合や、導電体層５ｂ,５ｃを接合材３,４として反射体８や発光素子１０を導電体層５ｂ,５ｃの焼成と同時に接合させた場合でも、基体２の高反射性を維持することができるという効果を有する。
よって、反射体８として従来公知の金属材料を採用した場合と同様の製造工程及び製造ラインを用いて発光素子搭載用基板１や発光装置７を製造することができるという効果を有する。
従って、発光素子搭載用基板１や発光装置７を製造する際に、実施例１に係るセラミックス焼結体１２からなる基体２を用いるに当たり特別な設備を設ける必要がないので、その製造コストの増加を抑制することができる。
【００４５】
また、導電体層５ａ〜５ｃを形成する際に用いる導電ペーストは、導伝性を有する上述のような金属粉末、又は合金粉末、あるいは金属粉末の混合体に有機質バインダーを加えてペースト状にしたものである。
そして、このような導電ペーストを、セラミックス焼結体１２の表面に印刷して再焼成する場合、約４００℃程度まで温度が上昇する過程において有機質バインダーが燃焼、熱分解するなどして除去される。
その後、セラミックス焼結体１２の焼成温度以下の温度にまで加熱される過程において、導電ペースト中の導電金属の緻密化が生じて焼成が完了する。
よって、ポストファイヤ法により導電体層５ａ〜５ｃを形成する場合その温度は、４００〜１１００℃の範囲内で、かつ、導電ペーストを構成する導体金属の融点に達していればよい。
また、このような導電ペーストを構成する金属粉末、又は合金粉末、あるいは金属粉末の混合体の平均粒径を小さくした場合、再焼成した際に比較的低い温度で導電金属の緻密化が起こるので、導電体層５ａ〜５ｃを焼成するための温度をセラミックス焼結体１２の焼成温度よりも低くすることができるという効果を有する。
また、セラミックス焼結体１２中には、ガラス質成分が存在するので、導電体層５ａ〜５ｃを焼成する際に、その温度をガラス質成分融点まで上昇させることで、このガラス質成分を導電ペースト中にしみ出させることができ、導電体層５ａ〜５ｃとセラミックス焼結体１２との接合強度を高めることができるという効果を有する。
【００４６】
さらに、導電体層５ａ〜５ｃとなる導電ペースト中に原料粉体を含有させてもよい。
この場合、再焼成時に、導電ペースト中に含有されるホウ珪酸ガラス原料が溶融してガラス質成分となり、セラミックス焼結体１２上に形成される導電体層５ａ〜５ｃの接着剤として作用する。また、導電ペースト中に含有されるアルミナ及び散乱体１５は、１１００℃以下では溶融しないので、導電ペースト中に含有されることで、導電ペーストの緻密化のスピードを遅らせるという作用を有する。
よって、導電ペーストの緻密化が徐々に進行する間に溶融したガラス質成分が導電ペーストの隅々にまで行き渡り、セラミックス焼結体１２と導電体層５ａ〜５ｃとの接合強度を高めることができる。
この結果、セラミックス焼結体１２の表面にポストファイヤ法により形成された導電体層５ａ〜５ｃの剥離を防止することができるという効果を有する。
なお、導電体層５ａ〜５ｃとなる導電ペースト中に含有される原料粉体の量が多いほど、導電体層５ａ〜５ｃの接合強度が高まる反面、導電体層５ａ〜５ｃ中の絶縁物の量が増加して電気抵抗が高まってしまう。
しかしながら、焼成済みのセラミックス焼結体１２は、その内部にガラス質成分を含んでいるので、導電体層５ａ〜５ｃとなる導電ペースト中に含有される原料粉体の含有量を最小限度にした場合でも十分な接合強度を発揮させることができる。
よって、実施例１に係るセラミックス焼結体１２上にポストファイヤ法により導電体層５ａ〜５ｃを形成することで、接合強度が高く、しかも、電気信号の伝送損失の少ない導電体層を形成することができるという効果を有する。
また、同様の理由により実施例１に係る発光素子搭載用基板１、発光装置７においては、基体２上に導電体層５ｂ,５ｃを介して接合される反射体８や発光素子１０の接合強度を高めることができるという効果も有する。
【００４７】
再び実施例１に係るセラミックス焼結体１２特性の説明に戻る。
また、実施例１に係るセラミックス焼結体１２は、アルミナセラミックスに比べて誘電率が低いので、基板材料として用いた場合に、信号の伝播速度の低下が生じ難い。
さらに、Ａｇ−Ｐｄ合金、Ａｇ−Ｐｔ合金、Ａｇ、Ａｕ、Ｃｕ、Ａｇ−Ｃｕ−Ｔｉ合金、Ａｇ−Ｃｕ−Ｚｒ合金のそれぞれからなる導電体層５ａは、一般にアルミナセラミックスの導電体層として用いられるＷやＭｏ等の高融点金属に比べて低抵抗性である。
従って、実施例１にセラミックス焼結体１２を用いることによれば、基体２の表面における高反射性を有し、かつ、電気信号の伝送性に優れ、しかも、不良品化し難い高品質な発光素子搭載用基板１及び発光装置７を安価に提供することができるという効果を有する。
しかも、実施例１に係る発光素子搭載用基板１及び発光装置７は、基体２を形成するセラミックス焼結体１２や導電体層５ａ〜５ｃのいずれにも鉛（Ｐｂ）を一切含まないので、鉛フリーの規格を満足する電子部品を提供することができるという効果も有する。
【００４８】
加えて、実施例１に係るセラミックス焼結体１２はアノーサイトを含有することで、基体２として用いる場合にその機械的強度が高められ、さらに、昇降温が繰り返された場合であっても基体２に亀裂の発生等の不具合が生じ難い。
一般に、アルミナの熱膨張係数は７.５×１０−６程度であり、ホウ珪酸ガラスの熱膨張係数は３.２×１０−６〜６.５×１０−６の範囲内である。また、アノーサイト（アノーサイトＡ）の熱膨張係数は通常、５.０×１０−６〜３.２×１０−６程度であるため、実施例１に係るセラミックス焼結体１２の内部におけるアノーサイトの含有量を多くすることで、実施例１に係るセラミックス焼結体１２の熱膨張係数を縮減させる側にシフトさせることができる。
例えば、熱膨張係数が４.０×１０−６程度のホウ珪酸ガラス原料とアルミナをそれぞれ６０：４０の割合（wt％）で配合してセラミックス焼結体を作製した場合、その熱膨張係数は５.５×１０−６程度となる。
従って、実施例１にセラミックス焼結体１２からなる基体２を用いて発光素子搭載用基板１や発光装置７を製造した場合、発光素子１０の発光や消灯に伴う昇降温が繰り返された場合でも、基体２を破損し難くすることができるという効果を有する。
【００４９】
ここで実施例１に係るセラミックス焼結体１２を製造する際に用いる原料粉体の配合例について詳細に説明する。(特に請求項５に対応。)
高効率で可視光領域の光を反射することのできるセラミックス焼結体１２を製造するには、原料粉体を以下のような割合で配合することが望ましい。
（配合例１）
原料粉体の総重量を１００wt％とした場合に、ホウ珪酸ガラス原料を６０wt％とし、残りの４０wt％をアルミナと散乱体１５とにより構成すればよい。
この場合、原料粉体の総重量を１００wt％とした場合に、散乱体１５の添加量は、５wt％以上であることが望ましい。より望ましくは、散乱体１５の添加量は、原料粉体の総重量を１００wt％とした場合に、５〜２０wt％の範囲内であることが、さらに望ましくは１０〜２０wt％の範囲内であることが望ましい。これは、散乱体１５の添加量が２０wt％を超えると、セラミックス焼結体１２の熱膨張係数が増加してその機械的強度が低下するおそれがあるためである。
他方、散乱体１５の添加量が５wt％よりも少ないと、セラミックス焼結体１２の内部に粒界１８が十分に形成されず、セラミックス焼結体１２の表面において可視光領域の光の反射が十分に促進されないためである。なお、以下に示す他の配合例においても同様である。
また、原料粉体の総重量を１００wt％とした場合に、アルミナの添加量は、１５wt％以上であることが望ましい。
これは、アルミナの添加量が１５wt％よりも少ないと、セラミックス焼結体１２の機械的強度が十分に発揮されなくなる上、セラミックス焼結体１２の内部に粒界１８が十分に形成されず、セラミックス焼結体１２の表面において可視光領域の光の反射が十分に促進されないためである。なお、以下に示す他の配合例においても同様である。
（配合例２）
原料粉体の総重量を１００wt％とした場合に、ホウ珪酸ガラス原料を６０wt％とし、残りの４０wt％をアルミナと散乱体１５とアノーサイトＡにより構成してもよい。
この場合も、原料粉体の総重量を１００wt％とした場合に、散乱体１５の添加量は５wt％以上であることが望ましい。より望ましくは、散乱体１５の添加量は、原料粉体の総重量を１００wt％とした場合に、５〜２０wt％の範囲内であることが、さらに望ましくは１０〜２０wt％の範囲内であることが望ましい。
また、原料粉体の総重量を１００wt％とした場合に、アルミナの添加量は、１５wt％以上であることが望ましい。
（配合例３）
原料粉体の総重量を１００wt％とした場合に、ホウ珪酸ガラス原料を５４wt％、アルミナを３６wt％、散乱体１５を１０wt％加えてもよい。（以下に示す表２〜４を参照。）
（配合例４）
原料粉体の総重量を１００wt％とした場合に、ホウ珪酸ガラス原料を４８〜６０wt％、アルミナを３０〜３４wt％、散乱体１５として、例えば、五酸化ニオビウムを１０〜２０wt％加えてもよい。（以下に示す表１を参照。）
【００５０】
また、実施例１に係るセラミックス焼結体１２を製造する際に用いる原料粉体を上述の配合例１,２のように配合した場合、その熱膨張係数を窒化アルミニウム系化合物の熱膨張係数と近似させることができるという効果も有する。
従って、例えば、実施例１に係る発光素子搭載用基板１又は発光装置７において、基体２を実施例１に係るセラミックス焼結体１２により構成し、さらに、搭載部６に窒化アルミニウム系化合物からなる発光素子１０を搭載した場合、発光素子１０と基体２の接合部分にそれぞれの熱膨張係数差に起因する応力が発生するのを抑制することができ、この部分に亀裂が生じたり、基体２から発光素子１０が剥離するのを防止することができる。
すなわち、実施例１に係る発光素子搭載用基板１や発光装置７の耐久性を向上させることができるという効果を有する。
【００５１】
ここで、実施例１に係る発光素子搭載用基板１の製造工程について図４を参照しながら説明する。
図４は実施例１に係る発光素子搭載用基板の製造工程を示すフローチャートである。
実施例１に係る発光素子搭載用基板１を製造するには、まず、平板状の実施例１に係るセラミックス焼結体１２を製造し、その後、焼成済みのセラミックス焼結体１２の表面にポストファイヤ法により導電体層５ａ〜５ｃを形成すればよい。
より具体的には、まず、実施例１に係るセラミックス焼結体１２を製造するために、ホウ珪酸ガラス原料とアルミナからなるセラミックス原料と、五酸化ニオビウム、酸化ジルコニウム、五酸化タンタル、酸化亜鉛から選択される少なくとも１種からなる散乱体１５とを混合して原料粉体を調合する（ステップＳ１）。
このとき、粉体原料の総重量を１００wt％とした場合に、アルミナが１５〜４０wt％の範囲内となるよう、また、散乱体１５が５wt％以上となるよう配合することが望ましい。
また、ホウ珪酸ガラス原料とアルミナからなるセラミックス原料の一部をアノーサイトＡに置き換えてもよい。この場合、アノーサイトＡとして、例えば、焼粉や灰長石、あるいは、これらの組み合わせを用いることが可能である。
【００５２】
この後、例えば、ボールミル等によりステップＳ１において調合された粉体原料の平均粒径が１μｍ以下になるまで粉砕混合し（ステップＳ２）、次に、この混合物に、有機質バインダーとして、例えば、ポリビニルブチラール（ＰＶＢ）等を、また、溶剤としてキシレン、トルエン、ブタノール等をそれぞれ単体で、あるいはこれらのうちの２種類又は３種類を混合して添加して（ステップＳ３）スラリー状物質を形成させる（ステップＳ３）。
なお、図４においては、原料の調合工程（ステップＳ１）において散乱体１５を添加する場合を例に挙げて説明しているが、粉砕及び混合工程（ステップＳ２）の後に予め所望の平均粒径に調整した散乱体１５を添加してもよい。
【００５３】
続いて、ステップＳ３においてそれぞれの粒子の平均粒径が所定の範囲内となるよう調整されたスラリー状物質を、噴霧乾燥機を用いて粒状体にした後（ステップＳ４）プレス成形法により所望の形状に成形する（ステップＳ５）。
例えば、有機質バインダーを加えて噴霧乾燥した粒状体を、面圧８００〜１５００kgf／cm2の押圧力を加えてプレス成形して平板状のセラミックス成形体とする。
この工程の後に、上述のような工程を経て作製したセラミックス成形体を、例えば、酸化（Ｏ２）雰囲気中において、７００〜１１００℃の温度条件下で焼成すればよい（ステップＳ６）。
なお、この焼成工程において基体２を構成するセラミックス焼結体１２の結晶化率をほぼ１００％とすることで、より具体的には、セラミックス焼結体１２を、その熱膨張係数を測定した際にガラス転移点がない状態とすることで、以後の工程において、焼成済みの基体２の表面にポストファイヤ法により導電体層を形成することができるという効果を有する。
【００５４】
この工程の後に、焼成済みの実施例１に係るセラミックス焼結体１２の表面にＡｇ−Ｐｄ合金、Ａｇ−Ｐｔ合金、Ａｇ、Ａｕ、Ｃｕ、Ａｇ−Ｃｕ−Ｔｉ合金、Ａｇ−Ｃｕ−Ｚｒ合金から選択される少なくとも１種からなる導電ペーストを印刷してから、再度セラミックス焼結体１２の焼成温度以下の温度条件下において焼成して導電体層５ａ〜５ｃを形成すればよい（ポストファイヤ法）。
なお、導電ペーストを導電体層とするための再焼成を酸化雰囲気中で行うには、導電ペーストの主成分に、Ａｇ−Ｐｄ合金、Ａｇ−Ｐｔ合金、Ａｇ、Ａｕを用いればよい。また、再焼成を還元雰囲気中で行うには、導電ペーストの主成分にＣｕを用いればよい。さらに、再焼成を真空中で行うには、導電ペーストの主成分に、Ａｇ−Ｃｕ−Ｔｉ合金、Ａｇ−Ｃｕ−Ｚｒ合金を用いればよい。
【００５５】
なお、上述のような導電体層を反射体８や発光素子１０を接合するための接合材として作用させるためには、焼成済みの実施例１に係るセラミックス焼結体１２の表面にＡｇ−Ｐｄ合金、Ａｇ−Ｐｔ合金、Ａｇ、Ａｕ、Ｃｕ、Ａｇ−Ｃｕ−Ｔｉ合金、Ａｇ−Ｃｕ−Ｚｒ合金から選択される少なくとも１種からなる導電ペーストを印刷した後に、この導電ペースト上に、例えば熱分解性を有する接着剤を介して反射体８や発光素子１０を仮止めし、反射体８や発光素子１０とセラミックス焼結体１２から成る基体２とを共にセラミックス焼結体１２の焼成温度以下の温度条件下において再焼成することでこれらを基体２上に接合することができる。
より具体的には、図１（ａ）に示すようなセラミックス焼結体１２からなる基体２の表面２ａ上に、焼成後に導電体層５ａ〜５ｃとなるような導電ペーストを印刷した後、導電体層５ｂとなる導電ペースト上に発光素子１０を、導電体層５ｃとなる導電ペースト上に反射体８をそれぞれ、例えば、合成樹脂製の接着剤により仮止めしておき、これらを、セラミックス焼結体１２の焼成温度以下の温度条件下において再焼成すればよい。
この場合、導電体層５ａの形成と反射体８や発光素子１０の接合を同時に行うことができるので、反射体８や発光素子１０を別々に基体２上に接合する場合に比べて、実施例１に係る発光素子搭載用基板１の製造工程を簡略化することができるという効果を有する。
この結果、発光素子搭載用基板１やそれを用いた発光装置７を製造するための製造コストを削減することができるという効果を有する。
【００５６】
よって、上述のようなステップＳ１からステップＳ６の工程により実施例１に係る発光素子搭載用基板１を製造することができる。
また、この実施例１に係る発光素子搭載用基板１を用いて発光装置７を製造するには、先にも述べたように、例えば、ポストファイヤ法により導電体層を形成する際に、反射体８や発光素子１０を基体２上に接合してから、図１（ｂ）に示すように導電体層５ａと発光素子１０とをワイヤ１１により電気的に接続すればよい。
さらに、この工程の後に、キャビティ９内に図示しない封止材を充填して発光素子１０を封止したり、あるいは、反射体８の開口８ｃ近傍に図示しないレンズを覆設するなどして発光素子１０を密封すればよい。
なお、ここでは反射体８を備える発光装置７を例に挙げて説明しているが、発光装置７に反射体８を必ずしも設ける必要はなく、基体２上に導電体層５ｂを介して発光素子１０を搭載した後に、導電体層５ａと発光素子１０とを例えばワイヤ１１により電気的に接続し、基体２上に露出する発光素子１０を封止材で封止したり、あるいは、基体２上に直接レンズを覆設して発光素子１０を密封してもよい。この場合、基体２の表面２ａにおいて可視光領域の光を高効率で反射することができるので、十分照度の高い発光装置７を提供することができる。
【実施例２】
【００５７】
次に、本発明の実施例２に係る発光素子搭載用基板及びそれを用いた発光装置について図５を参照しながら詳細に説明する。
図５（ａ）は本発明の実施例２に係る発光素子搭載用基板の断面図であり、（ｂ）はそれを用いた発光装置の断面図である。なお、図１乃至図４に記載されたものと同一部分については同一符号を付し、その構成についての説明は省略する。また、ここでは実施例１に係る発光素子搭載用基板及び発光装置の相違点に重点をおいて説明する。
図５（ａ）,（ｂ）に示すように、実施例２に係る発光素子搭載用基板２６及び発光装置２８は、実施例１に係る発光素子搭載用基板１及び発光装置７とほぼ同じ構成を有するものであるが、基体２の表面２ａに少なくとも１の凹部２７を備える点が異なっている。
このような実施例２に係る発光素子搭載用基板２６においては、絶縁性を有する基体２が上述のような高反射性を有するガラスセラミックスであるセラミックス焼結体１２により構成されるので、凹部２７の内側面２９が、高反射性を有する反射面として作用する。
【００５８】
従って、実施例２に係る発光素子搭載用基板２６及び発光装置２８は、高反射性を有する反射面８ａを具備する反射体８を備えた実施例１に係る発光素子搭載用基板１、あるいは発光装置７と同じ作用効果を有する。
この場合、実施例１に係る発光素子搭載用基板１と比較した際に、基体２に別途反射体８を設ける必要がないので、その製造工程を簡略化することができると同時に、反射体８の製造にかかる原材料費を節減することができるという効果を有する。
また、実施例２にかかる発光素子搭載用基板２６及び発光装置２８においては、基体２と反射体とが一体に構成されているので、搭載部６に発光素子１０を搭載した際に発光素子１０の発光や消灯に伴い昇降温が繰り返された場合でも、基体２と反射体８の接合部分に亀裂が生じたり、基体２から反射体８が剥離するといった不具合が生じない。
この結果、実施例１に係る発光素子搭載用基板１や発光装置７と比較して、耐久性に優れた発光素子搭載用基板２６及び発光装置２８を提供することができるという効果を有する。
また、凹部２７を有する基体２は、プレス成形法により容易に成形することができるので、発光素子１０の発光効率を高めることのできる発光素子搭載用基板２６や発光装置２８を安価に提供することができるという優れた効果を有する。
【００５９】
最後に、実施例１,２に係る発光素子搭載用基板及び発光装置の基体２を構成するセラミックス焼結体１２の試作品の表面における可視光領域の光の反射率について図６乃至図９を参照しながら詳細に説明する。
図６は本発明の実施例１,２に係るセラミックス焼結体１２である試料Ａ〜Ｃの表面における可視光領域の光の反射率の測定結果を示すグラフである。
実施例１,２に係るセラミックス焼結体１２である試料Ａ〜Ｃに係るホウ珪酸ガラス原料と、アルミナと、散乱体のそれぞれの配合比率は以下の表１に示す通りである。
【００６０】
【表１】
2009164309.tif 000003
【００６１】
また、試料Ａ〜Ｃのそれぞれは、粉体原料としてホウ珪酸ガラス原料と、アルミナと、散乱体として五酸化ニオビウムを上記表１に示すような割合で配合したものに、有機質バインダーを加えて噴霧乾燥した粒状体を、面圧８００〜１５００kgf／cm2の押圧力を加えてプレス成形してセラミックス成形体を作製し、このセラミックス成形体を酸化雰囲気中において７００〜１１００℃の温度条件下においてそれぞれ焼成したものである。
なお、ホウ珪酸ガラス原料として、このホウ珪酸ガラス原料を焼成してホウ珪酸ガラス珪酸ガラスとした場合に熱膨張係数が４.０×１０-6程度であるようなホウ珪酸ガラス原料を用いた。
また、試料Ａ〜Ｃの比較対照として、散乱体１５を含有しない、アルミナと焼結助剤のみから成る白色セラミックス（アルミナ焼結体）の表面における可視光領域の光の反射率についても併せて測定し、その結果も図６のグラフに示した。
なお、可視光領域の光の反射率の測定にはコニカミノルタ社製分光測色計（型番：ＣＭ−３６３０）を用い、ＢａＳＯ4を塗布した球体の表面における光の反射率を１００％とした。
【００６２】
図６に示す試験結果からも明らかなように、実施例１,２に係るセラミックス焼結体１２である試料Ａ〜Ｃにおいては、原料粉体の総重量を１００wt％とした場合に、散乱体１５を１０〜２０wt％配合することで、可視光領域の光の平均反射率を、ＢａＳＯ4を塗布した球体の表面における１００％とした場合の９６％以上にすることができた。
すなわち、実施例１,２に係るセラミックス焼結体１２は、Ａｇ薄膜表面における可視光領域の光の反射率と同等以上の反射率を有すると言える。
また、試料Ａ〜Ｃの表面における可視光領域の光の反射率は、散乱体１５を含有しない白色セラミックスの表面における可視光領域の光の反射率を上回っていることから、散乱体１５は、実施例１,２に係るセラミックス焼結体１２の内部において、可視光領域の光を拡散反射させるという効果を有すると言える。
【００６３】
また、上記表１に示す試料Ａ〜Ｃを製造する際に用いる原料粉体おいて、アルミナの一部を焼粉に置き換えて、すなわち、原料粉体の総重量を１００wt％とした場合に、５wt％以下に相当する量のアルミナを上述の焼粉に置き換えて別途試料を製造した場合、それぞれの試料の可視光領域の光の平均反射率は、ＢａＳＯ4を塗布した球体の表面における１００％とした場合の９４％以上であった。
よって、試料Ａ〜Ｃを構成する原料粉体のうちのセラミックス原料の一部をアノーサイトＡ（焼粉）に置き換えた場合も、Ａｇ薄膜表面における可視光領域の光の反射率と同等以上の反射率を有するセラミックス焼結体１２とすることができると言える。
なお、ここで用いた焼粉は、焼成前の原料粉体の総重量を１００wt％とした場合に、シリカ（ＳｉＯ2））を８１wt％，アルミナ（Ａｌ2Ｏ3）を２wt％，酸化ホウ素（Ｂ2Ｏ3）を１３wt％,カルシア（ＣａＯ）を４wt％含有するホウ珪酸ガラス原料を、８５０℃の温度条件下において結晶化率がほぼ１００％となるよう焼成した後粉砕したものである。
【００６４】
図７は本発明の実施例１,２に係るセラミックス焼結体である試料Ｄ〜Ｇの表面における可視光領域の光の反射率の測定結果を示すグラフである。
実施例１,２に係るセラミックス焼結体である試料Ｄ〜Ｇに係るホウ珪酸ガラス原料と、アルミナと、散乱体のそれぞれの配合比率は以下の表２に示す通りである。
【００６５】
【表２】
2009164309.tif 000004
【００６６】
また、試料Ｄ〜Ｇのそれぞれは、粉体原料としてホウ珪酸ガラス原料と、アルミナと、散乱体として酸化ジルコニウムを上記表２に示すような割合で配合したものに、有機質バインダーを加えて噴霧乾燥した粒状体を、面圧８００〜１５００kgf／cm2の押圧力を加えてプレス成形してセラミックス成形体を作製し、このセラミックス成形体を酸化雰囲気中において９００〜１０２０℃の温度条件下においてそれぞれ焼成したものである。
なお、ホウ珪酸ガラス原料として、このホウ珪酸ガラス原料を焼成してホウ珪酸ガラス珪酸ガラスとした場合に熱膨張係数が４.０×１０-6程度であるようなホウ珪酸ガラス原料を用いた。
また、試料Ｄ〜Ｇの比較対照として、散乱体１５を含有しない、アルミナと焼結助剤のみからなる白色セラミックス（アルミナ焼結体）の表面における可視光領域の光の反射率についても併せて測定しその結果も図７のグラフに示した。
なお、可視光領域の光の反射率の測定にはコニカミノルタ社製分光測色計（型番：ＣＭ−３６３０）を用い、ＢａＳＯ4を塗布した球体の表面における光の反射率を１００％とした。
【００６７】
図７に示す試験結果からも明らかなように、実施例１,２に係るセラミックス焼結体１２である試料Ｄ〜Ｇにおいては、粉体原料の総重量を１００wt％とした場合に、散乱体１５を１０wt％配合することで、可視光領域の光の平均反射率を、ＢａＳＯ4を塗布した球体の表面における１００％とした場合の８７％以上にすることができた。
【００６８】
図８は本発明の実施例１,２に係るセラミックス焼結体である試料Ｈ〜Ｋの表面における可視光領域の光の反射率の測定結果を示すグラフである。
実施例１,２に係るセラミックス焼結体である試料試料Ｈ〜Ｋに係るホウ珪酸ガラス原料と、アルミナと、散乱体のそれぞれの配合比率は以下の表３に示す通りである。
【００６９】
【表３】
2009164309.tif 000005
【００７０】
また、試料Ｈ〜Ｋのそれぞれは、粉体原料としてホウ珪酸ガラス原料と、アルミナと、散乱体として五酸化タンタルを上記表３に示すような割合で配合したものに、有機質バインダーを加えて噴霧乾燥した粒状体を、面圧８００〜１５００kgf／cm2の押圧力を加えてプレス成形してセラミックス成形体を作製し、このセラミックス成形体を酸化雰囲気中において９００〜１０２０℃の温度条件下においてそれぞれ焼成したものである。
なお、ホウ珪酸ガラス原料として、このホウ珪酸ガラス原料を焼成してホウ珪酸ガラス珪酸ガラスとした場合に熱膨張係数が４.０×１０-6程度であるようなホウ珪酸ガラス原料を用いた。
また、試料Ｈ〜Ｋの比較対照として、散乱体１５を含有しない、アルミナと焼結助剤のみから成る白色セラミックス（アルミナ焼結体）の表面における可視光領域の光の反射率についても併せて測定しその結果も図８のグラフに示した。
なお、可視光領域の光の反射率の測定にはコニカミノルタ社製分光測色計（型番：ＣＭ−３６３０）を用い、ＢａＳＯ4を塗布した球体の表面における光の反射率を１００％とした。
【００７１】
図８に示す試験結果からも明らかなように、実施例１,２に係るセラミックス焼結体１２である試料Ｈ〜Ｋにおいては、粉体原料の総重量を１００wt％とした場合に、散乱体１５を１０wt％配合することで、可視光領域の光の平均反射率を、ＢａＳＯ4を塗布した球体の表面における１００％とした場合の８５％以上にすることができた。
【００７２】
図９は本発明の実施例１,２に係るセラミックス焼結体である試料Ｌ，Ｍの表面における可視光領域の光の反射率の測定結果を示すグラフである。
実施例１,２に係るセラミックス焼結体である試料Ｌ，Ｍに係るホウ珪酸ガラス原料と、アルミナと、散乱体のそれぞれの配合比率は以下の表４に示す通りである。
【００７３】
【表４】
2009164309.tif 000006
【００７４】
また、試料Ｌ，Ｍのそれぞれは、粉体原料としてホウ珪酸ガラス原料と、アルミナと、散乱体として酸化亜鉛を上記表４に示すような割合で配合したものに、有機質バインダーを加えて噴霧乾燥した粒状体を、面圧８００〜１５００kgf／cm2の押圧力を加えてプレス成形してセラミックス成形体を作製し、このセラミックス成形体を酸化雰囲気中において９００，９４０℃の温度条件下においてそれぞれ焼成したものである。
なお、ホウ珪酸ガラス原料として、このホウ珪酸ガラス原料を焼成してホウ珪酸ガラス珪酸ガラスとした場合に熱膨張係数が４.０×１０-6程度であるようなホウ珪酸ガラス原料を用いた。
また、試料Ｌ，Ｍの比較対照として、散乱体１５を含有しない、アルミナと焼結助剤のみから成る白色セラミックス（アルミナ焼結体）の表面における可視光領域の光の反射率についても併せて測定しその結果も図９のグラフに示した。
なお、可視光領域の光の反射率の測定にはコニカミノルタ社製分光測色計（型番：ＣＭ−３６３０）を用い、ＢａＳＯ4を塗布した球体の表面における光の反射率を１００％とした。
【００７５】
図９に示す試験結果からも明らかなように、実施例１,２に係るセラミックス焼結体１２である試料Ｌ，Ｍにおいては、粉体原料の総重量を１００wt％とした場合に、散乱体１５を１０wt％配合することで、可視光領域の光の平均反射率を、ＢａＳＯ4を塗布した球体の表面における１００％とした場合の８３％以上にすることができた。
【産業上の利用可能性】
【００７６】
以上説明したように、本発明はその表層部において可視光領域の光の拡散反射を促進することで表面における可視光領域の光の反射率を高めることができ、銅や銀，金等の低抵抗性金属から成る導電体層をポストファイヤ法により形成することのできる高反射性セラミックス焼結体を用いた発光素子搭載用基板及び、それを用いた発光装置に関するものであり、照明装置に関する分野において利用可能である。
【図面の簡単な説明】
【００７７】
【図１】（ａ）は本発明の実施例１に係る発光素子搭載用基板の断面図であり、（ｂ）はそれを用いた発光装置の断面図である。
【図２】本発明の実施例１に係る基体の内部において光が散乱する様子を示す概念図である。
【図３】本発明の実施例１に係る基体を構成するセラミックス焼結体の内部の概念図である。
【図４】実施例１に係る発光素子搭載用基板の製造工程を示すフローチャートである。
【図５】（ａ）は本発明の実施例２に係る発光素子搭載用基板の断面図であり、（ｂ）はそれを用いた発光装置の断面図である。
【図６】本発明の実施例１に係るセラミックス焼結体である試料Ａ〜Ｃの表面における可視光領域の光の反射率の測定結果を示すグラフである。
【図７】本発明の実施例１に係るセラミックス焼結体である試料Ｄ〜Ｇの表面における可視光領域の光の反射率の測定結果を示すグラフである。
【図８】本発明の実施例１に係るセラミックス焼結体である試料Ｈ〜Ｌの表面における可視光領域の光の反射率の測定結果を示すグラフである。
【図９】本発明の実施例１に係るセラミックス焼結体である試料Ｌ,Ｍの表面における可視光領域の光の反射率の測定結果を示すグラフである。
【符号の説明】
【００７８】
１…発光素子搭載用基板  ２…基体  ２ａ…表面  ３…接合材  ４…接合材  ５ａ〜５ｃ…導電体層  ６…搭載部  ７…発光装置  ８…反射体  ８ａ…反射面  ８ｂ…接合面  ８ｃ…開口  ９…キャビティ  １０…発光素子  １１…ワイヤ  １２…セラミックス焼結体  １３…アノーサイト（ガラス成分微結晶）  １４…アルミナ粒子  １５…散乱体  １６…気孔  １７…境界面（反射面）  １８…粒界（反射面）  １９…上面  ２０…下面  ２１…入射光  ２２…反射光  ２３…散乱光  ２４…透過光  ２５…光  ２６…発光素子搭載用基板  ２７…凹部  ２８…発光装置  ２９…内側面（反射面）  ３０…開口
【図１】
2009164309.tif 000007
【図２】
2009164309.tif 000008
【図３】
2009164309.tif 000009
【図４】
2009164309.tif 000010
【図５】
2009164309.tif 000011
【図６】
2009164309.tif 000012
【図７】
2009164309.tif 000013
【図８】
2009164309.tif 000014
【図９】
2009164309.tif 000015